(57)【特許請求の範囲】
【請求項１】
下記要件（a1）〜(a3)を満たすプロピレン系重合体（A）と、下記要件(b1)を満たすプロピレン系重合体（B）を（A）：（B）＝５〜４０（質量％）：６０〜９５（質量％）（ただし、（A）＋（B）＝１００質量％とする）の割合で含有する樹脂組成物であって、当該樹脂組成物が要件（c１）および（c２）を満たすプロピレン系変性樹脂組成物（C）。
（a1）示差走査熱量計（DSC）で測定される融点が１２０〜１７０℃である。
（a２）アイソタクチックペンタッド分率（ｍｍｍｍ）が９０〜９９．８％である。
（a３）メルトフローレート（ＭＦＲ）（ＡＳＴＭＤ１２３８、２３０℃、２．１６ｋｇ荷重下）が０．１〜１００ｇ／１０分である。
（b1）示差走査熱量計（DSC）で測定される融点が１２０℃未満または融点が観測されない。
（c1）ASTM  D２２４０に記載の方法により測定した表面硬度ショアーDが４０以下である。
（c2）前記プロピレン系重合体（A）と前記プロピレン系重合体（B）の総量（（A）＋（B））１００質量部に対して、不飽和カルボン酸またはその誘導体である極性モノマー（M）の含有量が０．１〜５質量部である。
【請求項２】
前記プロピレン系重合体（B）が、さらに下記要件(b2)を満たすことを特徴とする請求項１に記載のプロピレン系変性樹脂組成物（C）。
（b2）プロピレン由来の構成単位を５１〜９０モル％、エチレン由来の構成単位を７〜２４モル％、炭素数４〜２０のα−オレフィン由来の構成単位を３〜２５モル％含むプロピレンとエチレンと炭素数４〜２０のα−オレフィンとの共重合体（ここでプロピレン由来の構成単位とエチレン由来の構成単位と炭素数４〜２０のαオレフィン由来の構成単位の合計を１００モル％とする）
【請求項３】
前記プロピレン系重合体（B）が、さらに下記要件(b3)〜（b5）を満たすことを特徴とする請求項１または２に記載のプロピレン系変性樹脂組成物（C）。
（b3）ショアーＡ硬度が２０〜９０の範囲にある。
（b4）ゲルパーミエーションクロマトグラフィー（ＧＰＣ）により測定した重量平均分子量（Ｍｗ）と数平均分子量（Ｍｎ）との比（Ｍｗ／Ｍｎ）が１．２〜３．５である。
（b5）13Ｃ−ＮＭＲにより算出したアイソタクチックトライアッド分率（ｍｍ）が８５〜９９．９％である。
【請求項４】
前記プロピレン系重合体（B）が、さらに下記要件(b6)〜（b9）を満たすことを特徴とする請求項１〜３のいずれか１項に記載のプロピレン系変性樹脂組成物（C）。
（b6）下記式（１）で定義されるＢ値が０．８〜１．３である。
【数１】
0005455713.tif 000006
（式中、ＭOEは、プロピレンとエチレンの連鎖と炭素数４以上のα−オレフィンとエチレンの連鎖の合計の、全ダイアッドに対するモル分率を表し、ＭOはプロピレンと炭素数４以上のα−オレフィンのモル分率の合計を表し、ＭEはエチレンのモル分率を表す。）
（b7）13Ｃ−ＮＭＲ測定において解析される、全プロピレン挿入中のプロピレンモノマーの２，１−結合量が１％未満である。
（b8）ガラス転移温度（Ｔｇ）が−１０℃〜−５０℃の範囲に観測される。
（b9）ＭＦＲ（ＡＳＴＭＤ１２３８、２３０℃、２．１６ｋｇ荷重）が０．５〜５００ｇ／１０ｍｉｎである。
【請求項５】
請求項１〜４のいずれか１項に記載のプロピレン系変性樹脂組成物（C）と、金属水酸化物、金属炭酸塩および金属酸化物から選ばれる１種以上からなる無機系充填剤（D）を含み、前記無機系充填剤（D）の配合量が、前記プロピレン系重合体（A）と前記プロピレン系重合体（B）の総量（（A）＋（B））１００質量部に対して１〜４００質量部であることを特徴とするプロピレン系樹脂組成物（E）。
【請求項６】
請求項１〜４のいずれか１項に記載のプロピレン系変性樹脂組成物（C）に、当該プロピレン系変性樹脂組成物（C）に含まれるプロピレン系重合体（A）とプロピレン系重合体（B）の合計量１００質量部に対し、金属水酸化物、金属炭酸塩および金属酸化物から選ばれる１種以上からなる無機系充填剤（D）１〜４００質量部を溶融混練してプロピレン系樹脂組成物（E）を製造する方法。
【請求項７】
請求項１〜４のいずれか１項に記載のプロピレン系樹脂組成物（C）を含む接着剤。
【請求項８】
請求項１〜４のいずれか１項に記載のプロピレン系樹脂組成物（C）を含む粘度調整剤。
【請求項９】
請求項１〜４のいずれか１項に記載のプロピレン系樹脂組成物（C）、あるいは請求項５に記載のプロピレン系樹脂組成物（E）を含む成形体。
【請求項１０】
請求項１〜４のいずれか１項に記載のプロピレン系樹脂組成物（C）、あるいは請求項５に記載のプロピレン系樹脂組成物（E）を含む絶縁体。
【請求項１１】
請求項１〜４のいずれか１項に記載のプロピレン系樹脂組成物（C）、あるいは請求項５に記載のプロピレン系樹脂組成物（E）を含むシースを有する電線。
【発明の詳細な説明】
【技術分野】
【０００１】
本発明は、プロピレン系変性樹脂組成物、および該樹脂組成物からなる接着剤、成形体に関する。より詳しくは、本発明は極性モノマーを含み、かつ、柔軟性、耐油性、耐熱性、機械強度、破断点伸びに優れたプロピレン系変性樹脂組成物に関し、さらに、このプロピレン系変性樹脂組成物を用いた接着剤、成形体および電線に関する。
【背景技術】
【０００２】
プロピレン系樹脂は安価で成形性、耐薬品性、耐水性および絶縁性など多くの優れた性質を有する。プロピレン系樹脂は、エチレン系樹脂よりも耐熱性、機械強度、耐傷付き性に優れた材料であり、その成形品は幅広い用途に用いられている。プロピレン系樹脂中に含まれるコモノマー量を最適にすることで、結晶化度を制御し、プロピレン系樹脂の特長を大きく損なうことなく柔軟性を付与することが可能である。
【０００３】
しかし、柔軟性の高いプロピレン系樹脂は結晶化度が低いため、耐油性が不十分な場合がある。柔軟性を有し、かつ耐油性を有するプロピレン系樹脂組成物が求められている。
【０００４】
プロピレン系樹脂に耐油性を付与する手法として、極性モノマーをグラフトすることが考えられる。例えば、オレフィン系ゴムにアクリル酸エステルなどの極性モノマーをグラフトすることで耐油性が向上するが知られている（特許文献１）。
【０００５】
より簡便に耐油性を向上させる方法として、親水性を有する樹脂を配合することが考えられる。プロピレン系材料との相容性の観点から、グラフト変性させたプロピレン系樹脂をブレンドすることが知られている。特許文献２にはプロピレン系樹脂、変性ポリプロピレンおよび水酸化マグネシウムからなるプロピレン系樹脂組成物が良好な耐油性を示すことが記述されている。しかし、該文献は耐外傷性や耐摩耗性に優れた樹脂組成物を提供するものであるが、柔軟性を有するプロピレン系樹脂組成物を提供するものではない。同様に、特許文献３にはプロピレン系樹脂、変性プロピレン系樹脂および水酸化マグネシウムからなる樹脂組成物はある程度の柔軟性を発現するものの、改善の余地がある。
【先行技術文献】
【特許文献】
【０００６】
【特許文献１】特開２００２−８０５４０号
【特許文献２】特開２００６−１９９９２３号
【特許文献３】国際公開２００７／１１６７０８号
【発明の概要】
【発明が解決しようとする課題】
【０００７】
本発明の目的は、柔軟でかつ耐油性を有するプロピレン系変性樹脂組成物を提供することにある。また、本発明のプロピレン系変性樹脂組成物に適切な無機系充填剤を配合することで、柔軟性、耐油性、耐熱性に加え難燃性を有する組成物を提供することができる。また、本発明の目的は、極性モノマーを含むプロピレン系変性樹脂組成物を与える製造方法を提供することにある。また、本発明の目的は、本発明のプロピレン系変性樹脂組成物を含む接着剤および成形体を提供することにある。
【課題を解決するための手段】
【０００８】
本発明者らは、極性モノマーを含むプロピレン系変性樹脂組成物が柔軟性、機械的強度、破断点伸びおよび耐熱性を有しかつ、耐油性を有することを見出した。
本発明に係るプロピレン系変性樹脂組成物は、示差走査熱量計（DSC）で測定される融点が１２０〜１７０℃であるポリプロピレン系重合体（A）と、示差走査熱量計（DSC）で測定される融点が１２０℃未満または融点が観測されないプロピレン系重合体（B）を（A）：（B）＝５〜４０（質量％）：６０〜９５（質量％）（ただし、（A）＋（B）＝１００質量％とする）の割合で含有する樹脂組成物であって、プレスシートにて測定した表面硬度ショアーDが４０以下であり、前記プロピレン系重合体（A）と前記プロピレン系重合体（B）の総量（（A）＋（B））１００質量部に対して、極性モノマー（M）の含有量が０．０１０〜１５質量部であることを特徴とする。
【発明の効果】
【０００９】
本発明のプロピレン系樹脂は、良好な柔軟性を有するとともに、優れた耐油性、耐熱性、機械的強度および破断点伸びを有する。本発明のプロピレン系樹脂組成物は接着剤原料として好適に使用される。また、本発明のプロピレン系変性樹脂組成物は耐油性および耐熱性に優れた成形体に好適に利用できる。具体的には電線の絶縁体またはシース（保護外被膜）として好適に用いられる。
【図面の簡単な説明】
【００１０】
【図１】耐熱クリープ測定用の特殊ダンベルを図示したものである。
【発明を実施するための最良の形態】
【００１１】
以下、本発明について具体的に説明する。
＜プロピレン系重合体（A）＞
本発明で用いられるプロピレン系重合体（A）としては、プロピレン単独重合体、または、プロピレンと、プロピレン以外の炭素原子数が２〜２０のα−オレフィンの少なくとも一種との共重合体を挙げることができる。ここで、プロピレン以外の炭素原子数が２〜２０のα−オレフィンとしては、エチレン、１−ブテン、1−ヘキセン、４−メチルペンテン、１−オクテンなどが挙げられる。これらのα−オレフィンは、プロピレンとランダム共重合体を形成してもよく、ブロック共重合体を形成してもよい。これらのα−オレフィンから導かれる構成単位は、プロピレン系重合（A）の全構成単位中に10モル％以下の割合で含まれていてもよい。本発明に用いられるプロピレン系重合体（A）は以下の要件（a1）〜（a3）を全て満たすものである。
【００１２】
（a1）示差走査熱量計（DSC）で測定される融点は、120℃以上、好ましくは120〜170℃、より好ましくは125〜165℃である。測定は、試料をアルミパンに詰め、１００℃/分で２００℃まで昇温して２００℃で５分保持した後、１０℃/分で−１５０℃まで降温し、次いで１０℃/分で２００℃まで昇温する際の発熱・吸熱曲線より求める。
【００１３】
（a2）アイソタクチック構造を有しているものであり、13C NMRにより求められるアイソタクチックペンタッド分率（ｍｍｍｍ）が９０〜９９．８％の範囲にある。アイソタクチックペンタッド分率（ｍｍｍｍ）は、13C NMR（核磁気共鳴装置）を使用して測定される分子鎖中のペンタッド単位でのアイソタクチック連鎖の存在割合を示しており、プロピレンモノマー単位が５個連続してメソ結合した連鎖の中心にあるプロピレンモノマー単位の分率である。具体的には、13C NMRスペクトルで観測されるメチル基炭素領域の全吸収ピーク中に占めるｍｍｍｍピークの分率として算出される値である。なお、このアイソタクチックペンタッド分率（ｍｍｍｍ）は、例えば特開２００７−１８６６６４公報に記載の方法で求めることができる。
【００１４】
（a3）ASTM D1238に準拠して、230℃、荷重2.16kgで測定されるメルトフローレート（MFR）は、通常0.1〜100ｇ/10分の範囲にある。
【００１５】
また、必要に応じて複数のプロピレン系重合体（A）を併用することができ、例えば、融点および剛性の異なる２種類以上の成分を用いることもできる。
【００１６】
このようなプロピレン系重合体（A）は、例えば、マグネシウム、チタン、ハロゲンおよび電子供与体を必須成分として含有する固体触媒成分、有機アルミニウム化合物および電子供与体からチーグラー触媒系、またはメタロセン化合物を触媒の成分として用いたメタロセン触媒系を用いて、プロピレンを重合して、あるいは、プロピレンと他のα−オレフィンとを共重合して製造できる。
【００１７】
＜プロピレン系重合体（B）＞
本発明で用いられるプロピレン系重合体（B）は、示差走査熱量計（DSC）で測定される融点が１２０℃未満または融点が観測されないプロピレン系重合体、より具体的には、プロピレン以外の炭素数２〜２０のαオレフィンを少なくとも１種含み、かつプロピレン由来の構成単位が最も多い（好ましくは５１モル％以上、より好ましくは５１モル％以上９０モル％以下）プロピレン・αオレフィンランダム共重合体である。
ここでプロピレン以外の炭素数２〜２０のαオレフィンとしては、エチレン、１−ブテン、１−ヘキセン、４−メチルペンテン、１−オクテンなどが挙げられる。
本発明に用いられるプロピレン系重合体（B）は、以下の要件（b1）を満たすものであり、好ましくはさらに用件（b2）、より好ましくはさらに要件（b3）〜（b5）を満たすものであり、さらにより好ましくは、要件（b1）〜（b5）に加えて要件（b6）〜（b9）も満たすものである。
なお、柔軟性の観点からは、αオレフィンとしてエチレンを含む共重合体（プロピレン・エチレン共重合体）が好ましく、プロピレン系重合体（A）との相溶性の観点からは、αオレフィンとして１−ブテンを含む共重合体（プロピレン・１−ブテン共重合体）が好ましい。さらに柔軟性とプロピレン系重合体（A）との相溶性の両方の観点から、プロピレン・エチレン・（C4〜C20の）αオレフィン共重合体がより好ましく、プロピレン・エチレン・１−ブテン共重合体が特に好ましい。
【００１８】
（b1）示差走査熱量計（DSC）で測定される融点が１２０℃未満であるか、または融点が観測されず、好ましくは、融点が１００℃以下であるか、または融点が観測されない。測定は上記（a1）に記載の方法で行った。ここで、融点が観測されないとは、−１５０〜２００℃の範囲において、結晶融解熱量が１J/g以上の結晶融解ピークが観測されないことをいう。
【００１９】
上述したとおり、柔軟性とプロピレン系重合体（A）との相溶性の両方の観点から、プロピレン・エチレン・（C4〜C20の）αオレフィン共重合体がより好ましいが、より具体的には下記要件（b2）を満たすものが好ましい。
（b2）プロピレン由来の構成単位を５１〜９０モル％、エチレン由来の構成単位を７〜２４モル％、炭素数４〜２０のα−オレフィン由来の構成単位を３〜２５モル％含む（ここでプロピレン由来の構成単位とエチレン由来の構成単位と炭素数４〜２０のαオレフィン由来の構成単位の合計を１００モル％とする）。各コモノマーの構成単位（モル％）は13C NMRスペクトルの解析によって求められる。
【００２０】
（b3）ショアーA硬度が２０〜９０の範囲にある方が、柔軟性の観点で好ましく、３５〜６０の範囲にある方がより好ましい。ショアーA硬度は、プロピレン系重合体（B）を１９０〜２３０℃で加熱溶融させた後１５〜２５℃の冷却温度でプレス成形して得られた試験体を、２３℃±２℃の環境下で７２時間以上保管した後、A型測定器を用い、押針接触後直ちに目盛りを読むことによって得られる値である（ASTM D−２２４０に準拠）。
【００２１】
（b4）ゲルパーミエーションクロマトグラフィー（ＧＰＣ）により測定した重量平均分子量（Ｍｗ）と数平均分子量（Ｍｎ）との比（Ｍｗ／Ｍｎ）が１．２〜３．５である方が好ましい。このような分子量分布を有する方が、低分子量成分が少ないためべた付き感が抑制されるなどの点で好ましい。
【００２２】
（b5）アイソタクチックトライアッド分率（ｍｍ）が８５〜９９．９％、より好ましくは８５〜９７．５％、特に好ましくは９０〜９７％の範囲にある方が望ましい。アイソタクチックトライアッド分率（ｍｍ）がこの範囲にあると、エチレンや１−ブテンなどのコモノマーを多く共重合させた場合でも、完全に結晶性が失われないため、機械物性などの観点で本発明に好適である。アイソタクチックトライアッド分率（ｍｍ）は、国際公開２００４−０８７７７５号パンフレットの２１頁７行目から２６頁６行目までに記載された方法を用いて測定することができる。
【００２３】
（b6）下記式（１）で定義されるB値が０．８〜１．３、好ましくは０．９〜１．２、より好ましくは０．９〜１．１の範囲にある方が、相容性の観点で望ましい。式中、ＭOEは、プロピレンとエチレンの連鎖と炭素数４以上のα−オレフィンとエチレンの連鎖の合計の、全ダイアッドに対するモル分率を表し、ＭOはプロピレンと炭素数４以上のα−オレフィンのモル分率の合計を表し、ＭEはエチレンのモル分率を表す。B値が本範囲より大きい場合、各モノマー（プロピレン、エチレン、炭素４〜２０のα−オレフィン）が交互に結合した交互共重合体に近い一次構造を有することを意味し、本範囲より小さい場合、各モノマーが密集したブロック共重合体に近い一次構造を有することを意味する。
【００２４】
【数１】
0005455713.tif 000002
【００２５】
（b7）全プロピレン挿入中のプロピレンモノマーの２，１−結合量が１％未満である方が、エチレンや１−ブテンなどのコモノマーを多く共重合させた場合でも、完全に結晶性が失われないため、機械物性などの観点で本発明に好適である。全プロピレン挿入中のプロピレンモノマーの２，１−結合量は、特開平７−１４５２１２号公報に記載の方法により算出されるが、１５．０〜１７．５ppmの範囲にピークが観測されないものが特に好ましい。
（b8）ガラス転移温度（Ｔｇ）が−１０℃〜−５０℃の範囲に観測される方が、低温での機械物性の観点で好ましい。示差走査熱量計（DSC）により、上記（a1）記載の条件により求めることができる。
（b9）ＭＦＲ（ＡＳＴＭＤ１２３８、２３０℃、２．１６ｋｇ荷重）が０．５〜５００ｇ／１０分である方が、加工性や機械物性の観点で好ましく、１〜１００g/１０分の方がより好ましい。
【００２６】
プロピレン系重合体（B）の製造方法は特に限定されないが、オレフィンをアイソタチック構造で立体規則性重合できる公知の触媒、例えば、固体状チタン成分および有機金属化合物を主成分とする触媒、またはメタロセン化合物を触媒の成分として用いたメタロセン触媒の存在下で、プロピレン、エチレンと他のα−オレフィンとを共重合して製造できる。好ましくは、メタロセン触媒の存在下で共重合することにより得られる。
＜極性モノマー（M）を含むプロピレン系変性樹脂組成物（C）＞
本発明の極性モノマー（M)を含むプロピレン系変性樹脂組成物（C）は、プロピレン系樹脂組成物に、極性モノマー（M）を添加して、該極性モノマー（M）の少なくとも一部をたとえばグラフト重合させることにより得られる変性樹脂組成物である。極性モノマー（M）は通常、ラジカル開始剤の存在下、前記プロピレン系重合体（A）と前記プロピレン系重合体（B）の総量（（A）＋（B））１００質量部に対して、０．０１０〜１５質量部、好ましくは０．０１０〜５．０質量部添加させる。ラジカル開始剤は、プロピレン系樹脂組成物100質量部に対して、０．００１０〜１．０質量部、より好ましくは０．００１０〜０．３０質量部の量で用いられる。
【００２７】
極性モノマー（M）としては、水酸基含有エチレン性不飽和化合物、シラン化合物、アミノ基含有エチレン性不飽和化合物、エポキシ基含有エチレン性不飽和化合物、芳香族ビニル化合物、不飽和カルボン酸またはその誘導体、ビニルエステル化合物、塩化ビニルなどが挙げられる。
【００２８】
ラジカル開始剤としては、有機過酸化物、アゾ化合物または金属水素化物などを用いることができる。ラジカル開始剤は、極性モノマー（M)およびプロピレン系樹脂組成物（C）の他の成分とそのまま混合しても使用することができるが、少量の有機溶媒に溶解してから使用することもできる。この有機溶媒としては、ラジカル開始剤を溶解し得る有機溶媒であれば特に限定されない。
【００２９】
プロピレン系樹脂組成物の極性モノマー（M）によるグラフト変性は、従来公知の方法で行うことができる。プロピレン系樹脂組成物を有機溶媒に溶解し、次いで極性モノマー（M)およびラジカル開始剤などを溶液に加え、70〜200℃、好ましくは80〜190℃の温度で、0.5〜15時間、好ましくは1〜10時間反応させる方法が挙げられる。
【００３０】
また、押出機などを用いて、無溶媒で、ラジカル開始剤存在下、極性モノマー（M)と、プロピレン系重合体（A）および／またはプロピレン系重合体（B）とを反応させて、プロピレン系変性樹脂組成物（C）を製造することもできる。この反応は、プロピレン系樹脂組成物（C）の融点以上の温度で、通常0.5〜10分間行われることが望ましい。
【００３１】
また、極性モノマー（M）を含むプロピレン系変性樹脂組成物（C）に未変性のプロピレン系樹脂組成物を配合し、変性度や各種の物性を調節してもよい。なお、プロピレン系変性樹脂組成物（C）に添加した極性モノマー（M）は、少なくも一部がプロピレン系重合体（A）および／またはプロピレン系重合体（B）の変性に寄与していればよく、未反応の極性モノマー（M）を公知の方法などにより、必要に応じて除去しても構わない。
【００３２】
本発明のプロピレン系変性樹脂組成物（C）は、以下要件（c1）および（c2）を満たすものである。
（c1）ASTM D２２４０に記載の方法により測定した表面硬度ショアーDが４０以下、柔軟性の観点からより好ましくは３５以下である。具体的には、１９０〜２３０℃で加熱溶融させた後１５〜２５℃の冷却温度でプレス成形して得られた試験体を、２３℃±２℃の環境下で７２時間以上保管した後、D型測定器を用い、押針接触後５秒後に目盛りを読むことによって得られる値である。
（c2）前記プロピレン系重合体（A）と前記プロピレン系重合体（B）の総量（（A）＋（B））１００質量部に対して、極性モノマー（M）の含有量が０．０１０〜１５質量部である。
【００３３】
また、本発明の目的を損なわない範囲で、必要に応じて、他の合成樹脂、他のゴム、酸化防止剤、耐熱安定剤、耐候安定剤、スリップ剤、アンチブロッキング剤、結晶核剤、顔料、塩酸吸収剤、銅害防止剤等の添加物を含んでもよい
【００３４】
＜無機系充填剤（D）＞
難燃性が必要とされる場合には、プロピレン系変性樹脂組成物（C）に無機系充填剤（D）を配合することが好ましい。
【００３５】
本発明で用いられる無機系充填剤（D）としては、例えば、金属水酸化物、金属炭酸塩および金属酸化物から選ばれる少なくとも１種の金属化合物を挙げることができる。これらの中でも、金属水酸化物が好ましく、さらに水酸化マグネシウムがより好ましい。
【００３６】
本発明では、無機充填剤と樹脂の相互作用が重要であるため、適切な表面処理が施された無機充填剤（D）が望ましい。具体的には、協和化学工業社製のキスマ5B、キスマ5L、キスマ5A、キスマ5Pおよびアルベマーレ社製のマグニフィンH5IV（以上、いずれも商品名）などが好適に使用させる。無機系充填剤（D）の平均粒径としては、通常０．１０〜２０μm、好ましくは０．５０〜１５μｍである。
これらの無機充填剤（D）は単独で、あるいは2種以上を混合して使用することができる。
【００３７】
＜プロピレン系樹脂組成物（E）＞
前記プロピレン系重合体（A）と前記プロピレン系重合体（B）の総量（（A）＋（B））１００質量部に対して、金属水酸化物、金属炭酸塩および金属酸化物から選ばれる１種以上からなる無機系充填剤（D）を１〜４００質量部、好ましくは２００〜３００質量部をさらに添加（生産性の観点から溶融混練による添加が好ましい）してプロピレン系樹脂組成物（E）を得ることができる。また、本発明の目的を損なわない範囲で、必要に応じて、さらに他の合成樹脂、他のゴム、酸化防止剤、耐熱安定剤、耐候安定剤、スリップ剤、アンチブロッキング剤、結晶核剤、顔料、塩酸吸収剤、銅害防止剤等の添加物を含んでもよい。
【実施例】
【００３８】
以下、実施例に基づいて本発明をさらに具体的に説明するが、本発明はこれらの実施例に限定されるものではない。
【００３９】
＜成分（Ａ）、（Ｂ）および（Ｄ）＞
プロピレン系重合体（Ａ）
（A−1）アイソタクチックポリプロピレン（PP）
プロピレン・エチレン共重合体（MFR（２３０℃）：３ g/１０min、エチレン含量：１．５ mol%）
（A−２）アイソタクチックポリプロピレン
プロピレンホモ重合体（MFR（２３０℃）：７ g/１０min）
（A−３）アイソタクチックポリプロピレン
プロピレン・エチレン共重合体（MFR（２３０℃）：０．５ g/１０min、エチレン含量：０．６ mol%）
【００４０】
プロピレン系重合体（Ｂ）
（B−1）プロピレン・エチレン・1−ブテン共重合体（PEBR）
プロピレン・エチレン・1−ブテンランダム共重合体（MFR（２３０℃）：７ g/１０min、Tm：観測されず、エチレン含量：１６モル％、１−ブテン含量：６モル％）を使用した（国際公開２００４／８７７７５号パンフレットに記載の方法で製造した）。
（B−２）プロピレン・エチレン・1−ブテン共重合体（PEBR）
プロピレン・エチレン・1−ブテンランダム共重合体（MFR（２３０℃）：４ g/１０min、Tm：観測されず、エチレン含量：１０モル％、１−ブテン含量：１９モル％）を使用した（国際公開２００４／８７７７５号パンフレットに記載の方法で製造した）。
【００４１】
無機系充填剤（Ｄ）
（D−1）水酸化マグネシウム（Mg(OH)2、商品名：キスマ5B、脂肪酸表面処理、協和化学工業社製）を使用した。
＜各成分の物性値の測定方法＞
上記各成分の物性値は下記のように測定した。
・  コモノマー（エチレン、１−ブテン）含量
13C NMRスペクトルの解析により求めた。
・  メルトフローレート（MFR）
ASTM D−１２３８に準拠し、温度２３０℃あるいは１９０℃で、荷重２．１６ kgにより測定した。
【００４２】
＜実施例および比較例の評価項目＞
・  表面硬度（D硬度）
ASTM D２２４０に準じて測定した。
・  降伏点応力（YS）、降伏点伸び（EL at YS）、破断点応力（TS）、破断点伸び（EL at TS）、初期弾性率（YM）
JIS K７１１３−２に準拠し、厚み２mmのプレスシートから試験片を抜き打ち、２００mm／minの引張速度にて２３℃および８０℃にて測定した。
・  耐熱クリープ
２ｍｍ厚みのプレスシートより図１に示す試験片を作製し、粘弾性測定装置（ティー・エイ・インスツルメント社製、ＲＳＡ-III）を用いて測定した。具体的には、室温下で試験片の上下端を２０ｍｍとなるようにチャック治具で軽く固定し、−４０℃に冷却後しっかりと固定した。１００℃まで昇温させ温度が安定した後、０．２ＭＰａの張力を加え、３０分後のクリープ量（％）を測定した。この値が小さいほど耐熱性に優れる。
【００４３】
・  耐油性試験
２mm厚みのプレスシートをIRM９０３中に８０℃、４時間浸漬させた後、外観を評価した。評価の基準は以下のようにした。
○：膨潤するものの、表面の平滑性を保った。
△：大きく膨潤し、表面の凹凸が顕著になった。
×：溶解あるいは変形が著しい。
また、下記式（２）により厚みの変化率を求めた。この値が小さいほど耐油性に優れる。
【００４４】
【数２】
0005455713.tif 000003
【００４５】
[実施例１]
アイソタクチックポリプロピレン（A−１）９質量％、アイソタクチックポリプロピレン（A−３）１５質量％およびプロピレン・エチレン・1−ブテン共重合体（B−２）７６質量％からなるプロピレン系樹脂組成物１０ kgと、無水マレイン酸５０gおよび２，５−ジメチル―２，５―ジ―（t―ブチルペルオキシ）―３―ヘキシン１０gをアセトンに溶解した溶液をブレンドした。
次いで、得られたブレンド物を、スクリュー径３２mm、L／D＝４２の二軸押出機のホッパーから投入し、樹脂温度２００℃、スクリュー回転数２４０rpm、吐出量１２ kg／hでストランド状に押し出した。得られたストランドを十分冷却した後、造粒することで、プロピレン系樹脂組成物（C−１）を得た。得られた（C−１）の評価結果を表１に示す。
【００４６】
[実施例2]
アイソタクチックポリプロピレン（A−１）９質量％、アイソタクチックポリプロピレン（A−３）１５質量％およびプロピレン・エチレン・1−ブテン共重合体（B−２）７６質量％からなるプロピレン系樹脂組成物１０ kgと、無水マレイン酸１００gおよび２，５−ジメチル―２，５―ジ―（t―ブチルペルオキシ）―３―ヘキシン２０ gをアセトンに溶解した溶液をブレンドした。実施例１と同様の手法により、プロピレン系樹脂組成物（C−２）を得た。得られた（C−２）の評価結果を表１に示す。
【００４７】
[実施例3]
アイソタクチックポリプロピレン（A−１）９質量％、アイソタクチックポリプロピレン（A−３）１５質量％およびプロピレン・エチレン・1−ブテン共重合体（B−２）７６質量％からなるプロピレン系樹脂組成物１０ kgと、無水マレイン酸１５０gおよび２，５−ジメチル―２，５―ジ―（t―ブチルペルオキシ）―３―ヘキシン３０gをアセトンに溶解した溶液をブレンドした。実施例１と同様の手法により、プロピレン系樹脂組成物（C−３）を得た。得られた（C−３）の評価結果を表１に示す。
【００４８】
[実施例4]
アイソタクチックポリプロピレン（A−２）４質量％、アイソタクチックポリプロピレン（A−３）１５質量％およびプロピレン・エチレン・1−ブテン共重合体（B−２）８１質量％からなるプロピレン系樹脂組成物１０ kgと、無水マレイン酸５０ gおよび２，５−ジメチル―２，５―ジ―（t―ブチルペルオキシ）―３―ヘキシン１５ gをアセトンに溶解した溶液をブレンドした。実施例１と同様の手法により、プロピレン系樹脂組成物（C−４）を得た。得られた（C−４）の評価結果を表１に示す。
【００４９】
[実施例５]
アイソタクチックポリプロピレン（A−２）４質量％、アイソタクチックポリプロピレン（A−３）１５質量％およびプロピレン・エチレン・1−ブテン共重合体（B−２）８１質量％からなるプロピレン系樹脂組成物１０ kgと、無水マレイン酸１００ gおよび２，５−ジメチル―２，５―ジ―（t―ブチルペルオキシ）―３―ヘキシン２０gをアセトンに溶解した溶液をブレンドした。実施例１と同様の手法により、プロピレン系樹脂組成物（C−５）を得た。得られた（C−５）の評価結果を表１に示す。
【００５０】
【表１】
0005455713.tif 000004
【００５１】
[実施例６]
アイソタクチックポリプロピレン（A−１）８質量％、プロピレン・エチレン・1−ブテン共重合体（B−１）７２質量％および上記実施例４に記載のプロピレン系樹脂組成物（C−４）２０質量％からなる樹脂組成物（プロピレン系重合体（A）：１２質量％、プロピレン系重合体（B）：８８質量％、（A）＋（B）＝１００質量部に対する極性モノマー（M）の割合：０．１０質量部）に、（A）＋（B）＝１００質量部に対して２００質量部となる割合で水酸化マグネシウム（D−１）を添加し、ラボプラストミル（東洋精機社製）により、２００℃、４０rpm、５分間混練した。得られたプロピレン系組成物（E−１）をプレス成形機により、厚さ２mmのシートに成形した（加熱：２００℃、７分間、冷却：２０℃、４分間）。評価結果を表２に示す。
【００５２】
[実施例７]
アイソタクチックポリプロピレン（A−１）８質量％、プロピレン・エチレン・1−ブテン共重合体（B−１）７２質量％および上記実施例４に記載のプロピレン系樹脂組成物（C−４）２０質量％からなる樹脂組成物（プロピレン系重合体（A）：１２質量％、プロピレン系重合体（B）：８８質量％、（A）＋（B）＝１００質量部に対する極性モノマー（M）の割合：０．１０質量部）に、（A）＋（B）＝１００質量部に対して、２５０質量部となる割合で水酸化マグネシウム（D−１）を添加して、上記実施例６と同様の方法により混練した。得られたプロピレン系組成物（E−２）を実施例６と同様にシート成形した。評価結果を表２に示す。
【００５３】
[実施例８]
アイソタクチックポリプロピレン（A−１）６質量％、プロピレン・エチレン・1−ブテン共重合体（B−１）５４質量％および上記実施例４に記載のプロピレン系樹脂組成物（C−４）４０質量％からなる樹脂組成物合計１００質量部に対し（これら樹脂組成物中のPPに由来する成分は１２質量％、PEBRに由来する成分は８８質量％である）、水酸化マグネシウム（D−１）２００質量部を上記実施例６と同様の方法により混練した。得られたプロピレン系組成物（E−３）を実施例６と同様にシート成形した。評価結果を表２に示す。
【００５４】
[実施例９]
アイソタクチックポリプロピレン（A−１）６質量％、プロピレン・エチレン・1−ブテン共重合体（B−１）５４質量％および上記実施例４に記載のプロピレン系樹脂組成物（C−４）４０質量％からなる樹脂組成物合計１００質量部に対し（これら樹脂組成物中のPPに由来する成分は１２質量％、PEBRに由来する成分は８８質量％である）、水酸化マグネシウム（D−１）２５０質量部を上記実施例６と同様の方法により混練した。得られたプロピレン系組成物（E−４）を実施例６と同様にシート成形した。評価結果を表２に示す。
【００５５】
[比較例１]
アイソタクチックポリプロピレン（A−１）１０質量％およびプロピレン・エチレン・1−ブテン共重合体（B−１）９０質量％からなる樹脂組成物合計１００質量部に対し、水酸化マグネシウム（D−１）２００質量部を上記実施例６と同様の方法により混練した。得られたプロピレン系組成物を実施例６と同様にシート成形した。評価結果を表２に示す。
【００５６】
[比較例２]
アイソタクチックポリプロピレン（A−１）１０質量％およびプロピレン・エチレン・1−ブテン共重合体（B−１）９０質量％からなる樹脂組成物合計１００質量部に対し、水酸化マグネシウム（D−１）２５０質量部を上記実施例６と同様の方法により混練した。得られたプロピレン系組成物を実施例６と同様にシート成形した。評価結果を表２に示す。
【００５７】
【表２】
0005455713.tif 000005
【００５８】
表２に示すように、極性モノマーを含むプロピレン系樹脂組成物と水酸化マグネシウムからなる組成物（E−１）〜（E−４）は極性モノマーを含まないプロピレン系樹脂組成物と水酸化マグネシウムからなる組成物と比較すると、耐油性（外観および厚み変化率）および耐熱性（８０℃での引張試験におけるYSおよび耐熱クリープ）に優れる。
【産業上の利用可能性】
【００５９】
本発明のプロピレン系樹脂組成物は、良好な柔軟性とともに、優れた耐油性および耐熱性、優れた機械強度、破談点伸びを有するため、接着剤や成形体などに利用できる。さらに、本発明のプロピレン系樹脂組成物に無機系充填剤を高い割合で配合することが可能であり、難燃性を必要とする成形体、例えば、電線、建材などに幅広く利用できる。
【図１】
0005455713.tif 000007